La vitesse relative entre la face de dépôt et la tête de dépôt (cas du slot die coating) de la solution précurseur ou de la lame d’étalement (cas du blade coating) est comprise entre environ 1 et 100 mm/s et de préférence entre 15 et 45 mm/s et encore de préférence entre environ 20 et 30 mm/s. L’application du flux de gaz inerte ou d’air sec selon l’étape c) est réalisé sur la surface exposée du film humide avant la fin du dépôt de la solution précurseur selon l’étape b). L’application du flux de gaz inerte ou d’air sec selon l’étape c) est réalisé sur la surface exposée du film humide après la fin du dépôt de la solution précurseur selon l’étape b). La vitesse relative entre la tête de dépôt ou la lame d’étalement de la solution précurseur et la face de dépôt est similaire à la vitesse relative entre le film humide et la buse de projection du flux de gaz inerte ou d’air sec. La vitesse relative entre la tête de dépôt ou la lame d’étalement et la face de dépôt est supérieure à la vitesse relative entre le film humide et la buse de projection du flux de gaz inerte ou d’air sec. La vitesse relative entre la tête de dépôt ou la lame d’étalement et la face de dépôt est inférieure à la vitesse relative entre le film humide et la buse de projection du flux de gaz inerte ou d’air sec. Le déplacement entre la face de dépôt et la tête de dépôt (ou la lame d’étalement) et le déplacement entre la surface exposée du film humide et la buse de projection consiste en mouvement de translation, dans la direction d’extension longitudinale de la face de dépôt. Le flux d’air sec ou de gaz inerte est distribué à partir d’une source de gaz comprimé. Il est projeté sur la surface exposée du film humide à une température d’environ 15°C à 25°C sans étape de réchauffage intermédiaire. Le flux d’air sec ou de gaz inerte présente une vitesse comprise entre 120 m/s et 250 m/s. lors de l’étape c). La distance verticale D entre la surface exposée du film humide et le point B de la sortie de la buse de projection est comprise entre 100 micromètres et 1 mm et de préférence entre 200 et 400 micromètres. La buse de projection est dépourvue de méplat de sorte que M = 0 et le point bas B et le point haut H sont à la même distance verticale D de la surface exposée du film humide. Le traitement thermique du substrat est réalisé en plaçant le substrat sur une plateforme chauffante dédiée, de sorte que le support est chauffé au travers une face opposée à la face de dépôt du film humide. Le traitement thermique est stoppé à la fin de l’étape b). La tête de dépôt de la solution précurseur est disposée à une distance, mesurée à l’aplomb de la face de dépôt, comprise entre 25 et 500 micromètres et de préférence entre environ 80 et 125 micromètres, et encore de préférence environ 100 micromètres. La distance entre la lame d’étalement lors du blade coating et la face de dépôt est comprise entre 25 et 200 micromètres et en particulier entre 50 et 100 micromètres. Les étapes a) à c) et le traitement thermique sont réalisées dans une enceinte de salle blanche présentant une température comprise entre 20 et 35°C. Les étapes a) à c) et le traitement thermique sont réalisées dans une enceinte de salle blanche présentant un taux d’humidité relative compris entre 8 et 38%. La salle blanche présente une température d’environ 21°C et un taux d’humidité relative d’environ 35%.